ПОЛИУРЕТАНОВАЯ КОМПОЗИЦИЯ ДЛЯ ПОКРЫТИЙ
POLYURETHANE COATING COMPOSITION

Изобретение относится к составам пленкообразующих полиуретановых композиций и может быть использовано в качестве защитного покрытия для дерева, бетона, металла, стекла.
Известна полиуретановая композиция для покрытий, содержащая полиоксипропилентриол с молекулярной массой 3000-5000, полиизоцианат на основе 4,4′-дифенилметандиизоцианата и этилацетат при следующем соотношении компонентов, мас. ч.:
Указанный полиоксипропилентриол
100
Полиизоцианат на основе
4,4′-дифенилметандиизоцианата
100-200
этилацетат
100-200
(см. RU Патент №2073053, МПК 6 C09D 175/08, 1997 г.).
Недостатками полиуретановой композиции являются недостаточные прочность и твердость покрытия.
Известна полиуретановая композиция для покрытий, включающая полиоксипропилентриол с молекулярной массой 3000-5000, полиизоцианат на основе 4,4′-дифенилметандиизоцианата, октоат олова и/или дибутилдилауриат олова, растворитель - этилацетат, бутилацетат и трибутиламин, при следующем соотношении компонентов, мас. ч.:
Указанный полиоксипропилентриол
100
Полиизоцианат на основе
4,4′-дифенилметандиизоцианата
100-200
Октоат олова
0,2-0,6
и/или
Дибутилдилауриат олова
0,2-0,4
Этилацетат
30-70
Бутилацетат
30-70
Трибутиламин
0,1-0,3
(см. RU Патент №2162478, МПК 7 C09D 175/08, 2001).
Недостатками полиуретановой композиции являются недостаточная ее жизнеспособность и твердость покрытия.
Наиболее близкой по технической сущности является полиуретановая композиция для покрытий, включающая полиоксипропилентриол с молекулярной массой 3000-5000, полиизоцианат на основе 4,4′-дифенилметандиизоцианата, дибутилдилауриат олова, дифенилолпропан и растворитель - ацетон, при следующем соотношении компонентов, мас. ч.:
Указанный полиоксипропилентриол
30-70
Полиизоцианат на основе
4,4′-дифенилметандиизоцианата
65-70
Дибутилдилауриат олова
0,1-0,2
Дифенилолпропан
70-30
ацетон
125
(см. RU Патент №2393189, МПК C09D 175/08 (2006.01), C08G 18/65 (2006.01), C08G 18/32 (2006.01), C08G 18/24 (2006.01), 2010).
Недостатками полиуретановой композиции являются недостаточная ее жизнеспособность и твердость покрытия.
Задачей данного изобретения является увеличение жизнеспособности полиуретановой композиции, повышение твердости покрытия на ее основе при сохранении прочностных характеристик.
Техническая задача решается тем, что полиуретановая композиция для покрытий, включающая полиоксипропилентриол с молекулярной массой 3600, полиизоцианат на основе 4,4′-дифенилметандиизоцианата, дифенилолпропан и растворитель, она дополнительно содержит 2,4,6-трис-(диметиламинометил)-фенол, а в качестве растворителя содержит смесь ацетона, толуола и циклогексанона в соотношении, мас. %: 33:33:34, соответственно, при следующем соотношении компонентов, мас. ч.:
Полиоксипропилентриол с молекулярной массой 3600
60
Полиизоцианат на основе
4,4′-дифенилметандиизоцианата
68
Дифенилолпропан
40
2,4,6-трис-(диметиламинометил)-фенол
3,0-3,5
Указанный растворитель
110-160
Решение технической задачи позволяет увеличить жизнеспособность полиуретановой композиции в 3-5,5 раза, повысить твердость покрытия на ее основе до 13,5% при сохранении прочностных характеристик покрытия (прочности при ударе и прочности при изгибе) и адгезии. Характеристика веществ, используемых в композиции:
- полиоксипропилентриол с молекулярной массой 3600 торговой марки Лапрол по ТУ 2226-015-10488057-94;
- полиизоцианат на основе 4,4′-дифенилметандиизоцианата торговой марки Суризон или Суризон П 85 по ТУ 113-03-29-84;
- дифенилолпропан по ТУ 2423-172-00203335-2007;
15
27
3
2,4,6-трис-(диметиламинометил)-фенол, Марка Алкофен МА, вязкая жидкость от желтого до коричневого цвета, эмпирическая формула: СHNO, ТУ У 6-00209817.035-96;
- растворитель (растворитель марки Р-219) представляет собой смесь ацетона, толуола и циклогексанона в соотношении 33:33:34, соответственно, ТУ 6-10-960-76.
Пример 1 по прототипу
Полиуретановую композицию для покрытий получают путем смешения компонентов при следующем соотношении, мас. ч.:
Полиоксипропилентриол с молекулярной массой 3600
60
Полиизоцианат на основе 4,4′-дифенилметандиизоцианата
68
Дибутилдилаурат олова
0,2
Дифенилолпропан
40
Ацетон
125
После смешения ее наносят на рабочую поверхность.
Пример 2 по заявленному объекту
Полиуретановую композицию для покрытий получают путем смешения компонентов при соотношении, мас. ч.:
Полиоксипропилентриол с молекулярной массой 3600
60
Полиизоцианат на основе 4,4′-дифенилметандиизоцианата
68
Дифенилолпропан
40
2,4,-трис-(диметиламинометил)-фенол
3,5
Смесь ацетона, толуола и циклогексанона
в соотношении, мас. %: 33:33:34, соответственно
160
После смешения компонентов композиции ее наносят на рабочую поверхность.
Примеры 3-6 аналогичны примеру 2.
Соотношения компонентов состава композиции приведены в Таблице.
Покрытия на основе полиуретановой композиции по заявленному объекту и по прототипу для испытания получают на стальной, стеклянной и жестяной пластинках.
Жизнеспособность композиции определяют по времени, в течение которого она может легко наноситься на стеклянную или стальную пластинку согласно ГОСТ 12812-80.
Относительную твердость покрытия на стеклянной пластинке определяют по отношению к твердости стекла на маятниковом приборе марки МЭ-3 по ГОСТ 5233-67.
Прочность при ударе покрытия на стальной пластинке определяют на приборе У-1А согласно ГОСТ 4763-73.
Прочность при изгибе определяют путем сгибания пластины из жести с нанесенным на нее покрытием из композиции вокруг цилиндрического стержня определенного диаметра по ГОСТ 5740-2007.
Адгезию определяют методом решетчатых надрезов покрытия на стальной пластинке согласно ГОСТ 15140-78.
Данные по примерам конкретного выполнения, включающие свойства, приведены в Таблице.
Как видно из примеров конкретного выполнения, заявляемая полиуретановая композиция по сравнению с прототипом позволяет увеличить жизнеспособность композиции в 3-5,5 раза, увеличить твердость покрытия на ее основе до 13,5% при сохранении прочностных характеристик покрытия и адгезии покрытия к основе.